(57)【特許請求の範囲】
【請求項１】
ＢＥＴ比表面積３〜８０ｍ2 ／ｇの炭酸カルシウムが、下記一般式（１）
【化１】
0003891784.tif 000013
で表される脂肪酸グリセリンエステル中に含まれる脂肪酸残基又は水酸基の分布において、５０〜９５％が下記式（２）
【化２】
0003891784.tif 000014
で表されるステアリン酸残基であり、５０〜５％が下記式（３）
【化３】
0003891784.tif 000015
で表されるパルミチン酸残基である脂肪酸グリセリンエステルで表面処理された硬化型樹脂用炭酸カルシウム充填剤。
【請求項２】
５５〜９０％が式（２）で表されるステアリン酸残基であり、４５〜１０％が式（３）で表されるパルミチン酸残基である請求項１記載の硬化型樹脂用炭酸カルシウム充填剤。
【請求項３】
式（２）で表されるステアリン酸残基と式（３）で表されるパルミチン酸残基との合計が８５〜１００％である請求項１又は２記載の硬化型樹脂用炭酸カルシウム充填剤。
【請求項４】
硬化型樹脂に、請求項１〜３のいずれか１項に記載の炭酸カルシウム充填剤を配合してなる硬化型樹脂組成物。
【請求項５】
硬化型樹脂がシーラント用樹脂である請求項４記載の硬化型樹脂組成物。
【請求項６】
硬化型樹脂が湿気硬化型樹脂である請求項４記載の硬化型樹脂組成物。
【請求項７】
硬化型樹脂が湿気硬化型シーラント用樹脂である請求項４記載の硬化型樹脂組成物。
【請求項８】
硬化型樹脂が接着剤用樹脂である請求項４記載の硬化型樹脂組成物。
【請求項９】
硬化型樹脂が湿気硬化型接着剤用樹脂である請求項４記載の硬化型樹脂組成物。
【請求項１０】
硬化型樹脂が塗料用樹脂である請求項４記載の硬化型樹脂組成物。
【請求項１１】
硬化型樹脂がポリウレタン、ポリサルファイド、シリコーン、変成シリコーン、ポリイソブチレン、変成アクリル、アクリルウレタンから選ばれる少なくとも１種である請求項４〜１０のいずれか１項に記載の硬化型樹脂組成物。
【発明の詳細な説明】
【０００１】
【発明の属する技術分野】
本発明は、特定の比表面積を有する炭酸カルシウムが、特定の脂肪酸グリセリンエステルで表面処理された硬化型樹脂用表面処理炭酸カルシウム充填剤、及びそれを配合してなる硬化型樹脂組成物に関し、さらに詳しくは、例えば、硬化型樹脂に配合されて優れたチキソ性，耐スランプ性，貯蔵安定性，接着性を有する硬化型樹脂組成物を提供し得る硬化型樹脂用表面処理炭酸カルシウム充填剤、及びそれを配合してなる硬化型樹脂組成物に関するものである。
【０００２】
【従来の技術】
従来、例えば特許第２６５２０４４号には、脂肪酸エステルで表面処理された炭酸カルシウム充填剤が、湿気硬化１液型樹脂組成物において優れたチキソ性及び耐スランプ性を付与し、且つ良好な貯蔵安定性を付与することが報告されている。また、特開平１１−２４６７８０号には、２液混合性、押出し性、チキソ性、耐スランプ性が良好な２成分型硬化性樹脂組成物が記載されている。これらに記載されている樹脂組成物はそれぞれ目的とする物性を備えているものの、要求物性が益々厳しくなりつつある今日では、いずれも貯蔵安定性や接着性が十分とは言い難く、問題となることが多い。
【０００３】
【発明が解決しようとする課題】
本発明は、従来の技術の上記問題点を解消し得る表面処理された硬化型樹脂用炭酸カルシウム充填剤および該炭酸カルシウムを配合した硬化型樹脂組成物を提供することを目的とする。
【０００４】
【課題を解決するための手段】
本発明者らは、上記課題を解決するべく鋭意研究した結果、脂肪酸エステルの中でも特定の構造の脂肪酸グリセリンエステルで特定の比表面積を有する炭酸カルシウムを表面処理した硬化型樹脂用表面処理炭酸カルシウム充填剤が、従来の脂肪酸エステルで表面処理された炭酸カルシウム充填剤に比べて、硬化型樹脂に配合した場合に樹脂組成物の貯蔵安定性をより向上させ、優れたチキソ性，耐スランプ性を維持し、かつ、より優れた接着性を付与出来ることを見いだした。さらには、接着剤や塗料においても同様の効果を付与できることも見いだし、本発明を完成するに至った。
【０００５】
即ち、本発明の第１（請求項１）は、ＢＥＴ比表面積３〜８０ｍ2 ／ｇの炭酸カルシウムが、下記化学式（１）
【０００６】
【化４】
0003891784.tif 000002
【０００７】
で表される脂肪酸グリセリンエステル中に含まれる脂肪酸残基又は水酸基の分布において、５０〜９５％が下記式（２）
【０００８】
【化５】
0003891784.tif 000003
【０００９】
で表されるステアリン酸残基であり、５０〜５％が下記式（３）
【００１０】
【化６】
0003891784.tif 000004
【００１１】
で表されるパルミチン酸残基である脂肪酸グリセリンエステルで表面処理された硬化型樹脂用炭酸カルシウム充填剤を内容とする。
【００１２】
好ましい態様としての請求項２は、５５〜９０％が式（２）で表されるステアリン酸残基であり、４５〜１０％が式（３）で表されるパルミチン酸残基である請求項１記載の硬化型樹脂用炭酸カルシウム充填剤である。
【００１３】
好ましい態様としての請求項３は、式（２）で表されるステアリン酸残基と式（３）で表されるパルミチン酸残基との合計が８５〜１００％である請求項１又は２記載の硬化型樹脂用炭酸カルシウム充填剤である。
【００１４】
本発明の第２（請求項４）は、硬化型樹脂に、請求項１〜３のいずれか１項に記載の炭酸カルシウム充填剤を配合してなる硬化型樹脂組成物を内容とする。
【００１５】
好ましい態様としての請求項５は、硬化型樹脂がシーラント用樹脂である請求項４記載の硬化型樹脂組成物である。
【００１６】
好ましい態様としての請求項６は、硬化型樹脂が湿気硬化型樹脂である請求項４記載の硬化型樹脂組成物である。
【００１７】
好ましい態様としての請求項７は、硬化型樹脂が湿気硬化型シーラント用樹脂である請求項４記載の硬化型樹脂組成物である。
【００１８】
好ましい態様としての請求項８は、硬化型樹脂が接着剤用樹脂である請求項４記載の硬化型樹脂組成物である。
【００１９】
好ましい態様としての請求項９は、硬化型樹脂が湿気硬化型接着剤用樹脂である請求項４記載の硬化型樹脂組成物である。
【００２０】
好ましい態様としての請求項１０は、硬化型樹脂が塗料用樹脂である請求項４記載の樹脂組成物である。
【００２１】
好ましい態様としての請求項１１は、硬化型樹脂がポリウレタン、ポリサルファイド、シリコーン、変成シリコーン、ポリイソブチレン、変成アクリル、アクリルウレタンから選ばれる少なくとも１種である請求項４〜１０のいずれか１項に記載の樹脂組成物である。
【００２２】
【発明の実施の形態】
本発明に使用される炭酸カルシウムは、ＢＥＴ法で測定した場合の比表面積が３〜８０m2/gの粒度であり、好ましくは５〜６０m2/g、より好ましくは８〜４０m2/gの粒度である。比表面積が３m2/gより小さい（粒子が大きい）と、たとえ本発明の特定の脂肪酸グリセリンエステルで表面処理したとしても、優れた貯蔵安定性、接着性は得られるものの、チキソ性が不十分となる場合がある。また、比表面積が８０m2/gより大きい（粒子が小さい）と、粒子の凝集が強く、たとえ本発明の特定の脂肪酸グリセリンエステルで表面処理したとしても、硬化型樹脂組成物中での分散性が悪くなり、目的とする十分な性能が発揮されない場合がある。
【００２３】
上記炭酸カルシウムの製法については特に制限はないが、例えばＣａ（ＯＨ）2 の水スラリーにＣＯ2 ガスを導入して生成させる沈降製炭酸カルシウムと、石灰石を機械的に粉砕，分級する重質炭酸カルシウムがあるが、いずれの炭酸カルシウムでも差し支えない。一般的には沈降製炭酸カルシウムの方が、より微細な粒子が得られやすい点で好ましく用いることが出来る。
【００２４】
本発明において表面処理剤として用いられる脂肪酸グリセリンエステルについては、下記一般式（１）
【００２５】
【化７】
0003891784.tif 000005
【００２６】
で表される脂肪酸グリセリンエステル中に含まれる脂肪酸残基又は水酸基の分布において５０〜９５％が下記式（２）
【００２７】
【化８】
0003891784.tif 000006
【００２８】
で表されるステアリン酸残基であり、５０〜５％が下記式（３）
【００２９】
【化９】
0003891784.tif 000007
【００３０】
で表されるパルミチン酸酸残基であることが必要であり、好ましくは５５〜９０％が式（２）で表されるステアリン酸残基、４５〜１０％が式（３）で表されるパルミチン酸残基であり、より好ましくは６０〜８５％が式（２）で表されるステアリン酸残基、４０〜１５％が式（３）で表されるパルミチン酸残基である。ステアリン酸残基が５０％未満では硬化型樹脂組成物に十分なチキソ性、耐スランプ性を付与することができなくなり、一方、９５％を越えると炭酸カルシウム表面への吸着が悪くなる。
【００３１】
また、式（２）で表されるステアリン酸残基と式（３）で表されるパルミチン酸残基は、両者の合計が８５〜１００％の範囲で混在することが好ましく、この範囲内では、炭酸カルシウム表面への吸着性が一層良好となるとともに、耐熱性、耐候性、貯蔵安定性、接着性も一層良好となる。
【００３２】
即ち、式（２）で表されるステアリン酸残基と式（３）で表されるパルミチン酸残基の合計が８５％未満である場合は、例えば不飽和のものが多く存在した場合は脂肪酸グリセリンエステル自身の耐熱性が８５％以上とした場合と比較して悪くなる傾向があり、これを表面処理した表面処理炭酸カルシウムおよびこれを配合した樹脂組成物の貯蔵安定性、耐熱性，耐候性が８５％以上とした場合と比較して悪くなる場合があり、黄変等の原因となるおそれがある。さらに、配合系に溶解しやすい性質になるため、炭酸カルシウム表面からの離脱が起こり、８５％以上とした場合と比較して貯蔵安定性や接着性の低下を招く場合がある。また、例えば炭素数１７よりも大きなアルキル基を有する脂肪酸の残基が多く存在した場合は８５％以上とした場合と比較して炭酸カルシウム表面への吸着が悪くなる傾向があり、コーティング不足となり、貯蔵安定性の低下や接着性の低下を招く場合がある。また、例えば炭素数１５よりも小さなアルキル基を有する脂肪酸の残基が多く存在した場合は不飽和の場合と同じく、配合系に溶解しやすい性質になるため、８５％以上とした場合と比較して貯蔵安定性や接着性の低下を招く場合がある。
【００３３】
ｘ，ｙ，ｚ，ｗの整数の上限は特に制限されないが、炭酸カルシウム表面への吸着性の面から通常２１程度が一般的である。
本発明の脂肪酸残基の組成を満足する脂肪酸グリセリンエステルを成分とする油脂としては、例えば、水素添加ひまわり油、大豆極度硬化油、水素添加綿実油、牛脂極度硬化油、水添パーム油、大豆硬化油等が挙げられる。
【００３４】
表面処理の方法としては、沈降製炭酸カルシウムの場合は気液反応であるため、水スラリー中または含水ケーキ中で表面処理するのが好ましい。本発明で用いる脂肪酸グリセリンエステルは一般に疎水性であるが、炭酸カルシウムのスラリー中に加え撹拌するか、含水ケーキ中で混練することにより炭酸カルシウムの表面に十分に吸着結合させることができる。重質炭酸カルシウムの場合は乾式で粉砕することが多いので、乾式で表面処理するのが好ましい。例えばヘンシェルミキサー等の加熱・撹拌装置を使用するのがよい。
【００３５】
表面処理温度については、好ましくは６３〜１５０℃、より好ましくは６５〜１４０℃、更に好ましくは７０〜１３０℃である。表面処理温度が６３℃より低いと、炭酸カルシウムへの吸着結合が起こりにくくなり、表面処理が不均一になるため好ましくない。また、処理温度が１５０℃より高いと、脂肪酸グリセリンエステルが熱劣化し、変質するおそれがあるため好ましくない。水スラリー中で表面処理する場合は、高圧下で行うのも好ましい方法である。
【００３６】
表面処理量については特に制限はないが、炭酸カルシウムの粒度に応じて変量した方がよい。一般には、炭酸カルシウムに対して０．１〜１５重量％程度が適当である。０．１重量％未満では表面処理の効果が不十分で、一方、１５重量％を越えると余剰の脂肪酸グリセリンエステルが配合系に溶出する等、悪影響を及ぼすおそれがある。
【００３７】
本発明の硬化型樹脂用表面処理炭酸カルシウム充填剤が配合される硬化型樹脂は、例えばシーラントでは、ポリウレタン，ポリサルファイド，シリコーン，変成シリコーン，ポリイソブチレン，アクリル、変成アクリル，アクリルウレタン、ブチルゴム、エポキシ、塩化ビニル、フッ素系等が例示される。接着剤としては、上記シーラントに例示されるものに加えて、ユリア、フェノール、ポリエステル、酢酸ビニル等が例示される。塗料用としては、アルキド、アクリル、酢酸ビニル、ウレタン、シリコーン、フッ素系、スチレン、メラミン、エポキシ等が例示される。これらは単独で又は必要に応じ２種以上組み合わせて用いられる。
【００３８】
本発明の硬化型樹脂用表面処理炭酸カルシウム充填剤を、例えばシーラント、接着剤、塗料に配合することにより、優れたチキソ性、耐スランプ性はもちろんのこと、さらに優れた貯蔵安定性、接着性を付与することができる。
【００３９】
本発明の硬化型樹脂用表面処理炭酸カルシウム充填剤の配合部数は、用途によって適宜設定すればよい。シーラントの場合は、シーリング材の種類にもよるが、例えばポリウレタン樹脂や変成シリコーン樹脂の場合は樹脂１００重量部に対して通常１０〜２００重量部、好ましくは４０〜１５０重量部程度が適当である。塗料や接着剤の場合は樹脂１００重量部に対して通常２〜１００重量部、好ましくは５〜８０重量部程度が適当である。貯蔵安定性については水分が大きく影響するため、使用する前に乾燥させると、より一層確実なものとなる。乾燥条件としては、例えば１００℃前後で数時間オーブン等で放置すればよい。いずれの場合も配合部数が少なすぎるとチキソ性や耐スランプ性の効果が期待できず、一方、多すぎると貯蔵安定性や接着性に悪影響を与える。
【００４０】
【実施例】
以下、実施例、比較例を挙げて本発明をより詳細に説明するが、本発明はこれらにより何ら制約を受けるものではない。
なお評価については、後に示す試験方法（１）〜（４）により、シーラント、塗料、接着剤の各組成物を作成することによって行った。
【００４１】
実施例１
濃度１６０ｇＣａＣＯ3/Ｌ、温度８０℃に調整したＢＥＴ比表面積３０m2/gの沈降製炭酸カルシウムの水スラリー１０Ｌに対して、上記一般式（１）において９１％が上記式（２）で表されるステアリン酸残基であり、６％が上記式（３）で表されるパルミチン酸残基である脂肪酸グリセリンエステル（水素添加ひまわり油）を８０g 加えて炭酸カルシウムスラリーと共に強撹拌した。この炭酸カルシウムスラリーを脱水，乾燥，粉砕して脂肪酸グリセリンエステルで表面処理された炭酸カルシウム粉体を得た（表１参照）。
【００４２】
実施例２
実施例１で、８４％が上記式（２）で表されるステアリン酸残基であり、１１％が上記式（３）で表されるパルミチン酸残基である脂肪酸グリセリンエステル（水添パーム油）に変える以外は全て実施例１と同様とした（表１参照）。
【００４３】
実施例３
実施例１で、７０％が上記式（２）で表されるステアリン酸残基であり、２２％が上記式（３）で表されるパルミチン酸残基である脂肪酸グリセリンエステル（水素添加綿実油）に変える以外は全て実施例１と同様とした（表１参照）。
【００４４】
実施例４
実施例１で、６３％が上記式（２）で表されるステアリン酸残基であり、２９％が上記式（３）で表されるパルミチン酸残基である脂肪酸グリセリンエステル（牛脂極度硬化油）に変える以外は全て実施例１と同様とした（表１参照）。
【００４５】
実施例５
実施例１で、５１％が上記式（２）で表されるステアリン酸残基であり、４２％が上記式（３）で表されるパルミチン酸残基である脂肪酸グリセリンエステル（水添パーム油）に変える以外は全て実施例１と同様とした（表１参照）。
【００４６】
実施例６
実施例１で、６９％が上記式（２）で表されるステアリン酸残基であり、１１％が上記式（３）で表されるパルミチン酸残基である脂肪酸グリセリンエステル（大豆硬化油）に変える以外は全て実施例１と同様とした（表１参照）。
【００４７】
比較例１
実施例１で、４２％が上記式（２）で表されるステアリン酸残基であり、１１％が上記式（３）で表されるパルミチン酸残基である脂肪酸グリセリンエステル（大豆硬化油）に変える以外は全て実施例１と同様とした（表１参照）。
【００４８】
比較例２
実施例１で、３４％が上記式（２）で表されるステアリン酸残基であり、２７％が上記式（３）で表されるパルミチン酸残基である脂肪酸グリセリンエステル（牛脂硬化油）に変える以外は全て実施例１と同様とした（表１参照）。
【００４９】
比較例３
実施例１で、２２％が上記式（２）で表されるステアリン酸残基であり、２６％が上記式（３）で表されるパルミチン酸残基である脂肪酸グリセリンエステル（牛脂硬化油）に変える以外は全て実施例１と同様とした（表１参照）。
【００５０】
比較例４
実施例１で、４％が上記式（２）で表されるステアリン酸残基であり、４２％が上記式（３）で表されるパルミチン酸残基である脂肪酸グリセリンエステル（パーム油）に変える以外は全て実施例１と同様とした（表１参照）。
【００５１】
比較例５
実施例１で、９１％が上記式（２）で表されるステアリン酸残基であり、２％が上記式（３）で表されるパルミチン酸残基である脂肪酸グリセリンエステル（水添トール油）に変える以外は全て実施例１と同様とした（表１参照）。
【００５２】
比較例６
実施例１で、１００％が上記式（２）で表されるステアリン酸残基である脂肪酸グリセリンエステル（トリステアリン酸グリセライド）に変える以外は全て実施例１と同様とした（表１参照）。
【００５３】
比較例７
実施例１で、１００％が上記式（３）で表されるパルミチン酸残基である脂肪酸グリセリンエステル（トリパルミチン酸グリセライド）に変える以外は全て実施例１と同様とした（表１参照）。
【００５４】
【表１】
0003891784.tif 000008
【００５５】
実施例７〜１２，比較例８〜１４
実施例１〜６，比較例１〜７で得られた粉体を１１０℃×５時間乾燥させた後、下記試験方法（１）にて１成分型ウレタンシーラントを作成し、その効果をテストした。結果を表２に示す。
【００５６】
（試験方法（１）：１成分型ウレタンシーラント）
［配合］
樹脂（タケネートＬ１００４、武田薬品工業株式会社製）  １５０重量部
硬化型樹脂用表面処理炭酸カルシウム充填剤              １００重量部
［混練方法］
上記配合物を小型ニーダーで混練して湿気硬化一液型シーリング材を作成した。
［粘度測定方法］
Ｂ８Ｕ型粘度計を使用した。ローターはＮｏ．７を使用した。
［貯蔵安定性試験方法］
カートリッジに充填し、６０℃のオーブン中に１週間放置した。
［耐スランプ性試験方法］
垂直に施工した状態を目視で判定した。
○：耐スランプ性が良好である。
×：耐スランプ性が不良である。
【００５７】
【表２】
0003891784.tif 000009
【００５８】
表２から、本発明の実施例１〜６の硬化型樹脂用表面処理炭酸カルシウム充填剤を配合した実施例７〜１２の湿気硬化１成分型シーリング材は、増粘率が小さいことより貯蔵安定性が良いことがわかる。
【００５９】
実施例１３〜１８、比較例１５〜２１
実施例１〜６，比較例１〜７で得られた粉体を下記試験方法（２）にて２成分型変成シリコーンシーラントを作成し、その効果をテストした。結果を表３に示す。
【００６０】
（試験方法（２）：２成分型変成シリコーンシーラント）
［配合］
基剤：樹脂（ＭＳポリマーＳ２０３、鐘淵化学工業株式会社製）１００重量部
可塑剤ＤＯＰ（ダイヤサイザー、三菱化学株式会社製）    ５０重量部
重質炭酸カルシウム（スーパーＳ、丸尾カルシウム株式会社製）
３０重量部
硬化型樹脂用表面処理炭酸カルシウム充填剤              １２０重量部
硬化剤：オクチル酸スズ（ネオスタンＵ−２８、日東化成株式会社製）
１５重量部
ラウリルアミン（和光純薬一級試薬）                    ５重量部
可塑剤ＤＯＰ（ダイヤサイザー、三菱化学株式会社製）  ５５重量部
炭酸カルシウム（カルファイン200M、丸尾カルシウム株式会社製）
７５重量部
【００６１】
［混練方法］
１リットルのカップ（内径１００mm、深さ１２０mm）に基剤配合成分を秤取り、遊星式脱泡混練り機（クラボウ株式会社製／ＫＫ−５００）にて、混練り条件９−９−３０で混練りした。同じく、硬化剤配合成分も同じ条件で混練りした。なお、上記混練り条件「ａ−ｂ−ｃ」は、ａは公転条件、ｂは自転条件を示し、ｃは時間を示しｃ×１０秒を意味する。
【００６２】
［シーラント粘度測定方法］
基剤／硬化剤をそれぞれ１００ｇ／１０ｇの比率で１リットルのカップに秤取り、上記［混練方法］と同様に、遊星式脱泡混練り機にて、混練り条件９−５−６で混練りした。混練り物の粘度をＢ８Ｕ型粘度計を用いて（ロータはNo.7）測定した。
【００６３】
［接着性試験］
基剤／硬化剤＝１０／１の比率で十分に混合脱泡後、ＪＩＳ  Ａ５７５７  ６．１１引張応力及び伸び試験に基づいてＨ型を作成し、下記の基準により接着性の評価を行った。被着体はアルミ板、プライマーはＵＭ２（サンスター技研株式会社製）をそれぞれ使用した。
○：材料破壊
△：一部界面剥離
×：界面剥離
【００６４】
［貯蔵安定性試験］
基剤を内径５０ｍｍ、深さ１５ｍｍの容器に入れ、温度８０℃、湿度９０％の雰囲気中に保存した。そして、指先で基剤表面に触れた際、増粘およびゲル化により基剤が指先に付着しなくなるまでに要した日数を数えた。
【００６５】
【表３】
0003891784.tif 000010
【００６６】
表３から、本発明の実施例１〜６の硬化型樹脂用表面処理炭酸カルシウム充填剤を配合した実施例１３〜１８の２成分型変成シリコーンシーラントは、接着性に優れ、また貯蔵安定性も良好であった。
【００６７】
実施例１９〜２４、比較例２２〜２８
実施例１〜６，比較例１〜７で得られた粉体を下記試験方法（３）にて焼き付け塗料を作成し、その効果をテストした。結果を表４に示す。
【００６８】
（試験方法（３）：焼き付け塗料）
［配合］
＜ミルベース＞
アルキド樹脂（ベッコゾールET-3300-60X 、大日本インキ化学工業株式会社製）
４２重量部
メラミン樹脂（スーパーベッカミンJ-820-60、大日本インキ化学工業株式会社製）
１８重量部
酸化チタン（タイペークR-820 、石原産業株式会社製）      １２０重量部
硬化型樹脂用表面処理炭酸カルシウム充填剤                  １８重量部
キシレン                                                  ５２重量部
ガラスビーズ（２〜３ｍｍφ）                            １２０重量部
＜レットダウン＞
アルキド樹脂（ベッコゾールET-3300-60X 、大日本インキ化学工業株式会社製）
１３２重量部
メラミン樹脂（スーパーベッカミンJ-820-60、大日本インキ化学工業株式会社製）
５６重量部
４５０ｍｌのマヨネーズ瓶にミルベースを秤取り、ペイントコンディショナー（レッドデビル社）で６０分間分散させた。その後、レットダウンを追加し、さらに３０分間混合した。
【００６９】
［分散粒度測定方法］
塗料の分散粒度を０〜１００μｍのグラインドゲージにて測定した。
【００７０】
［塗料粘度測定方法］
作成した塗料を２０℃の恒温槽中に１昼夜放置した後、ＢＭ型粘度計にて測定した。ロータはNo.3ロータを使用した。
【００７１】
［ＫＵ値］
ストーマ粘度計にて測定した。
【００７２】
［耐沸騰水試験］
幅５０ｍｍ、長さ１００ｍｍ、厚み２ｍｍのガラス板を塗料中に浸けて塗布した後、１２０℃のオーブン中で、３０分間焼き付けした。それを沸騰した水中に浸け、１０分後と３０分後の塗膜の表面を観察した。
【００７３】
【表４】
0003891784.tif 000011
【００７４】
表４から、本発明の実施例１〜６の硬化型樹脂用表面処理炭酸カルシウム充填剤を配合した実施例１９〜２４の焼き付け塗料で形成された塗膜は、ガラス板に対する密着性（接着性）が良いことがわかる。
【００７５】
実施例２５〜３０、比較例２９〜３５
実施例１〜６，比較例１〜７で得られた粉体を１１０℃×５時間乾燥させた後、下記試験方法（４）にてウレタン接着剤を作成し、その効果をテストした。結果を表５に示す。
【００７６】
（試験方法（４）：ウレタン接着剤）
［配合］
樹脂  （タケネートＬ−１０３６、武田薬品工業株式会社製）１００重量部
硬化型樹脂用表面処理炭酸カルシウム充填剤                  ５０重量部
【００７７】
［混練方法］
小型ニーダーで混練りしてウレタン接着剤を作成した。
【００７８】
［粘度測定方法］
ＢＳ型粘度計を使用した。ロータはＮｏ．７ロータを使用した。
【００７９】
［貯蔵安定性試験］
カートリッジに充填し、５０℃のオーブン中に１週間放置した。
【００８０】
【表５】
0003891784.tif 000012
【００８１】
表５から、本発明の実施例１〜６の硬化型樹脂用表面処理炭酸カルシウム充填剤を配合した実施例２５〜３０のウレタン接着剤は、増粘率が小さく貯蔵安定性が良いことがわかる。
【００８２】
【発明の効果】
叙上のとおり、本発明の硬化型樹脂用表面処理炭酸カルシウム充填剤は、硬化型樹脂に配合され、優れたチキソ性、耐スランプ性、貯蔵安定性、接着性等を有する硬化型樹脂組成物を提供することができる。